Poudre de polymère adaptée à l’impression 3D par frittage, comprenant (a) un polymère thermoplastique semi-cristallin, (b) un ou plusieurs antioxydants et (c) un oxyde métallique, un hydroxyde métallique, et/ou un hydrotalcite issu d’un ou plusieurs métaux alcalinoterreux, ou d’un ou plusieurs métaux pauvres, de préférence d’un ou plusieurs métaux pauvres. Poudre selon la revendication 1, dans laquelle la composante (c) est issue d’un ou plusieurs métaux choisis parmi aluminium, gallium, indium, magnésium, calcium, zinc et/ou étain, de préférence, choisis parmi zinc et/ou aluminium. Poudre selon la revendication 1, dans laquelle la composante (c) est choisi parmi ZnO et Al 2 O 3 . Poudre selon l’une des revendications précédentes, dans laquelle la composante (b) est choisi parmi un ou plusieurs antioxydants phénoliques, un ou plusieurs antioxydants phosphites/phosphonites, un ou plusieurs thioéthers et/ou leurs mélanges. Poudre selon la revendication 4, dans laquelle la composante (b) est choisi parmi un ou plusieurs antioxydants phénoliques, un ou plusieurs thioéthers et/ou leurs mélanges. Poudre selon l’une des revendications précédentes, dans laquelle le polymère thermoplastique semi-cristallin est choisi parmi : polyoléfine, polyamide, polyester, polyaryléther cétone, sulfure de polyphénylène, polyacétal, polyimide, polymère de fluorure de vinylidène et/ou leur mélange, de préférence un polyamide. Poudre selon la revendication 6, dans laquelle le polyamide est choisi parmi un homopolyamide, un copolyamide, un copolymère à blocs polyamide et à blocs polyéther (PEBA), et/ou leurs mélanges. Poudre selon l’une des revendications précédentes, comprenant des charges ou renforts (d) et/ou un ou plusieurs additifs additionnels (e). Poudre selon l’une des revendications précédentes, comprenant : (a) 36 à 99,9%, de préférence 40 à 95%, en poids d’un polymère thermoplastique ; (b) 0,1 à 2%, de préférence 0,2 à 1%, en poids d’un ou plusieurs antioxydant(s); (c) 0,05 à 5%, de préférence 0,1 à 1% en poids d’un oxyde métallique, un hydroxyde métallique, et/ou un hydrotalcite; (d) 0 à 50%, de préférence 10 à 50%, et en particulier 20 à 40% en poids de charges ou renforts ; et (e) 0 à 10%, de préférence 0,1 à 7,5%, en particulier 1 à 5% en poids des additifs additionnels, les proportions respectives des composantes (a), (b), (c), (d) et (e) s’additionnant à 100%. Poudre selon l’une des revendications précédentes, présentant un diamètre Dv50 de 40 à 150 µm. Procédé de préparation d’une poudre selon l’une des revendications 1 à 10 comprenant l’une ou plusieurs étapes suivantes : (i) synthèse d’un polymère thermoplastique (a), (ii) broyage du polymère thermoplastique (a) en une poudre d’un diamètre Dv50 de 40 à 150 µm, (iii) introduction d’un ou plusieurs antioxydant(s) (b), et d’un oxyde métallique, un hydroxyde métallique, et/ou un hydrotalcite (c), et le cas échéant d’un ou plusieurs composantes (d) à (e), avant ou après l’étape (ii). Procédé de préparation d’une poudre selon l’une des revendications 1 à 10 comprenant les étapes de : (i) prépolymérisation du ou des monomères du polymère thermoplastique (a) ; (ii) broyage en une poudre ; (iii) soumission de la poudre de prépolymère obtenue à une polycondensation en phase solide pour obtenir une poudre de polymère, (iv) introduction d’un ou plusieurs antioxydant(s) (b), d’un oxyde métallique, un hydroxyde métallique, et/ou un hydrotalcite (c), le cas échéant d’un ou plusieurs composantes (d) à (e) à la poudre de prépolymère, par mélange en fusion ou mélange à sec, entre l’étape (i) et (ii) et/ou (ii) et (iii), et/ou ultérieurement, par mélange à sec. Utilisation d’un oxyde métallique, un hydroxyde métallique, et/ou un hydrotalcite issu d’un ou plusieurs métaux alcalinoterreux, ou d’un ou plusieurs métaux pauvres, de préférence d’un ou plusieurs métaux pauvres, dans une poudre de polymère adaptée à l’impression 3D par frittage, pour améliorer la stabilité thermique, notamment pour limiter le jaunissement, de ladite poudre. Utilisation d’un un oxyde métallique, un hydroxyde métallique, et/ou un hydrotalcite issu d’un ou plusieurs métaux alcalinoterreux, ou d’un ou plusieurs métaux pauvres, de préférence d’un ou plusieurs métaux pauvres, dans une poudre de polymère adaptée à l’impression 3D par frittage, pour améliorer la propriété mécanique, notamment l’allongement à la rupture, des pièces imprimées fabriquées à partir de ladite poudre. Utilisation selon l’une des revendications 13 ou 14, dans laquelle la poudre comprend un ou plusieurs antioxydants, de préférence choisis parmi un ou plusieurs antioxydants phénoliques, un ou plusieurs antioxydants phosphites/phosphonites, un ou plusieurs thioéthers et/ou leurs mélanges. Utilisation selon l’une des revendications 13 à 15, dans laquelle l’oxyde métallique est choisi parmi ZnO et Al 2 O 3 . Procédé d’impression 3D, de préférence, un procédé par frittage provoqué par un rayonnement électromagnétique, utilisant une poudre selon l’une des revendications 1 à 10, ou une composition de poudre comprenant une partie de ladite poudre selon l’une des revendications 1 à 10 non agglomérée et récupérée après une ou plusieurs constructions au sein du même procédé d’impression ou d’un procédé d’impression différent. Article manufacturé obtenu par le procédé d’impression 3D de la revendication 17.